(57)【特許請求の範囲】
【請求項１】
少なくとも１種のジエンエラストマー、補強用充填剤、化学架橋剤、および必要に応じて前記エラストマーに既にグラフトさせた、下記化合物（Ia）〜（Id）から選ばれる変性剤をベースとするゴム組成物であって、
A − Sp − Q    (Ia)
0005864568.tif 000039
0005864568.tif 000040
0005864568.tif 000041
基Qが、下記の式(VII)、(VIII)または(IX)の基であり
0005864568.tif 000042
[式中、R1〜R6は、個々に、スペーサー基Sp、水素原子、線状または枝分れのC1〜C20アルキル基、線状または枝分れのC3〜C20シクロアルキル基、線状または枝分れのC6〜C20アリール基、および下記の式(X)の基から選ばれる：
0005864568.tif 000043
(X)
(式中、nは、1、2、3、4または5を示し、各Yは、個々に、スペーサー基Sp、アルキル基またはハライドを示す)]；
基Aが、下記の式(II)〜(VI)の１つであり
0005864568.tif 000044
(式中、Rは、必要に応じてヘテロ原子を含有し得る炭化水素基を示し；
Xは、酸素またはイオウ原子を示す)；そして、
前記スペーサー基Spが、窒素、イオウ、ケイ素または酸素原子から選ばれる１個以上のヘテロ原子を必要に応じて含むC1〜C24の線状または枝分れのアルキル鎖であることを特徴とする前記ゴム組成物。
【請求項２】
基Qが、下記の式(XIa)または(XIb)：
0005864568.tif 000045
(式中、R7およびR8は、個々に、水素またはC1〜C5アルキル基、アルコキシまたはハライドを示し；R3は、請求項１において定義したとおりである)
の基であり；そして、基Aが、下記の式(XII)：
0005864568.tif 000046
(XII)
の基である、請求項１に記載の組成物。
【請求項３】
前記変性剤が、下記の式(XIII)〜(XXI)の化合物から選ばれる、請求項１または２に記載の組成物：
0005864568.tif 000047
(式中、R3は、請求項１において定義したとおりである)
0005864568.tif 000048
【請求項４】
前記変性剤が、下記の式(XXII)および(XXIII)の化合物から選ばれる、請求項１または２に記載の組成物：
0005864568.tif 000049
【請求項５】
前記ジエンエラストマーが、天然ゴム、合成ポリイソプレン、ポリブタジエン、ブタジエンコポリマー、イソプレンコポリマーおよびこれらのエラストマーの混合物から選ばれる実質的に不飽和のジエンエラストマーである、請求項１〜４のいずれか１項記載の組成物。
【請求項６】
前記ジエンエラストマーが、ブチルゴム、およびEPDMのようなジエンとアルファ−オレフィンとのコポリマーから選ばれる実質的に飽和のエラストマーである、請求項１〜４のいずれか１項記載の組成物。
【請求項７】
前記化学架橋剤が、0.5〜12phrのイオウ、または0.01〜10phrの１種以上の過酸化物化合物を含む、請求項１〜６のいずれか１項記載の組成物。
【請求項８】
変性剤の割合が、0.01〜50モル%の範囲にある、請求項１〜７のいずれか１項記載の組成物。
【請求項９】
下記の工程を含むことを特徴とする、少なくとも１種のジエンエラストマー、補強用充填剤、化学架橋剤および変性剤をベースとするゴム組成物の製造方法：
・前記ジエンエラストマーを、下記（Ia）〜（Id）から選ばれる変性剤の溶液中または塊状での重合後グラフト化によって変性する工程；
A − Sp − Q    (Ia)
0005864568.tif 000050
0005864568.tif 000051
0005864568.tif 000052
基Qが、下記の式(VII)、(VIII)または(IX)の基であり
0005864568.tif 000053
[式中、R1〜R6は、個々に、スペーサー基Sp、水素原子、線状または枝分れのC1〜C20アルキル基、線状または枝分れのC3〜C20シクロアルキル基、線状または枝分れのC6〜C20アリール基、および下記の式(X)の基から選ばれる：
0005864568.tif 000054
(X)
(式中、nは、1、2、3、4または5を示し、各Yは、個々に、スペーサー基Sp、アルキル基またはハライドを示す)]；
基Aが、下記の式(II)〜(VI)の１つであり
0005864568.tif 000055
(式中、Rは、必要に応じてヘテロ原子を含有し得る炭化水素基を示し；
Xは、酸素またはイオウ原子を示す)；そして、
前記スペーサー基Spが、窒素、イオウ、ケイ素または酸素原子から選ばれる１個以上のヘテロ原子を必要に応じて含むC1〜C24の線状または枝分れのアルキル鎖である；
・前記補強用無機充填剤を、前記変性剤でそのようにしてグラフト化した前記ジエンエラストマー中に、混ぜ合せた混合物を、１回以上、130℃と200℃の間の最高温度に達するまで熱機械的に混練することによって混入する工程；
・混合物を、100℃よりも低い温度に冷却する工程；
・その後、前記化学架橋剤を混入する工程；
・仕上げた混合物を120℃よりも低い最高温度まで混練する工程；
・得られたゴム組成物を押出またはカレンダー加工する工程。
【請求項１０】
下記の工程を含むことを特徴とする、少なくとも１種のジエンエラストマー、補強用充填剤、化学架橋剤および変性剤をベースとするゴム組成物の製造方法：
・前記ジエンエラストマー中に、塊状で混合する途中において、下記（Ia）〜（Id）から選ばれる変性剤を混入する工程；
A − Sp − Q    (Ia)
0005864568.tif 000056
0005864568.tif 000057
0005864568.tif 000058
基Qが、下記の式(VII)、(VIII)または(IX)の基であり
0005864568.tif 000059
[式中、R1〜R6は、個々に、スペーサー基Sp、水素原子、線状または枝分れのC1〜C20アルキル基、線状または枝分れのC3〜C20シクロアルキル基、線状または枝分れのC6〜C20アリール基、および下記の式(X)の基から選ばれる：
0005864568.tif 000060
(X)
(式中、nは、1、2、3、4または5を示し、各Yは、個々に、スペーサー基Sp、アルキル基またはハライドを示す)]；
基Aが、下記の式(II)〜(VI)の１つであり
0005864568.tif 000061
(式中、Rは、必要に応じてヘテロ原子を含有し得る炭化水素基を示し；
Xは、酸素またはイオウ原子を示す)；そして、
前記スペーサー基Spが、窒素、イオウ、ケイ素または酸素原子から選ばれる１個以上のヘテロ原子を必要に応じて含むC1〜C24の線状または枝分れのアルキル鎖である
・混合物を、100℃よりも低い温度に冷却する工程；
・その後、前記化学架橋剤を混入する工程；
・仕上げた混合物を120℃よりも低い最高温度まで混練する工程；
・得られたゴム組成物を押出またはカレンダー加工する工程。
【請求項１１】
請求項１〜８のいずれか一項に記載のゴム組成物を含むタイヤ。
【発明の詳細な説明】
【技術分野】
【０００１】
本発明は、少なくとも１種のジエンエラストマー、補強用充填剤、化学架橋剤および少なくとも１種の特定の変性剤をベースとし、特にタイヤの製造において使用するゴム組成物に関する。
【背景技術】
【０００２】
タイヤの製造、さらに詳細には、地面と接触するトレッドとして知られるゴム組成物の配合の分野においては、充填剤のポリマー中での分散を改良する手段について継続的に研究がなされている。この結果を達成する手段の１つは、ポリマーと充填剤の間の相互作用を確立することのできるカップリング剤の使用である。
【０００３】
窒素含有双極子を含む、ポリマーを充填剤とカップリングさせるための薬剤は、US 7 186 845 B2号およびJP 2008208163号として公開された文献に記載されている。
これらの文献は、複素環をさらに含む窒素含有双極子カップリング剤を記載しており、上記複素環自体は、窒素原子と酸素および/またはイオウ原子とを含む。
さらに詳細には、記載されている上記化合物は、例えば、下記の((2‐オキサゾリル)‐フェニル‐N‐メチルニトロン)のような、オキサゾリンまたはチアゾリン官能基を担持するニトロン類である：
【化１】
0005864568.tif 000002
【０００４】
そのようなカップリング剤は、特に、充填剤のエラストマーマトリックス中での分散を改良することにより、ゴム組成物のヒステリシス損失を低めることを可能にする。
ジエンポリマーをそのようなカップリング剤と反応させる場合、得られるポリマーは、オキサゾリンまたはチアゾリン環を担持する。
【０００５】
上記ポリマー中に存在するこれらの環は、今度は、上記ポリマーと混合する充填剤(カーボンブラックまたはシリカのような)の表面官能基と反応し得る。この反応は、上記オキサゾリンまたはチアゾリン環の開環により、上記カップリング剤で変性したポリマーと上記充填剤間に共有結合の形成をもたらす。
【０００６】
ヒステリシス損失を低めることによって低転がり抵抗性を確保する以外に、平均的な変形(50％〜100％の)下において高剛性を有すると共に高破壊点伸びおよび/または高破壊応力を確保する入手可能な材料を取得することが望まれている。
【０００７】
とは言うものの、当業者であれば、ゴム/充填剤結合密度および/または架橋密度を増大させる場合、破壊点伸びの低下が観察されることは承知していることである。
従って、ポリマー鎖間の共有結合数(橋架け密度)が増大する場合、平均的変形下での剛性は増大するが、破壊点伸びは低下する。逆に、上記橋架け密度が低下する場合、破壊点伸びは増大するが、平均的変形は低下する。
【発明の概要】
【０００８】
本発明の目的は、平均的な変形下において良好な高剛性を有すると共に、同時に、高破壊点伸びまたは高破壊応力を示す低ヒステリシスゴム組成物を提供することである。
この目的は、平均的な変形下での良好な剛性と高破壊点伸び間のバランスが、ジエンエラストマーを、少なくとも１個の窒素含有双極子と少なくとも１個の窒素含有会合性基を含む特定の変性剤によってグラフト化することにより変性することによって得ることができることを見出した本発明者等によって達成される。
【０００９】
以下の本明細書においては、ゴム組成物中に存在する、モルパーセントとして表す“変性剤の割合”なる用語は、その組成物中のジエンエラストマーの100単位当りのその組成物中に存在する変性剤の分子数を意味し、上記単位がジエン単位または非ジエン単位のいずれであるかどうかを問わない。
例えば、SBR中の変性剤の上記割合が0.20モル%である場合、この割合は、SBR中の100個のスチレンおよびブタジエン単位当り0.20個の変性剤に由来する単位が存在することを意味する。
【００１０】
上記変性剤で既にグラフト化したエラストマーと変性剤でグラフト化していないジエンエラストマーの双方を上記組成物において使用する場合、変性剤の上記割合は、ジエンエラストマーの100単位当りのグラフトさせている変性剤の分子数を示し、上記単位数は、既にグラフト化されていない変性剤の他の分子は上記組成物に添加されなかったと想定して、上記２つのエラストマー(グラフト化されたおよび非グラフト化)を取り入れる。
【００１１】
以下の本明細書においては、“ベースとする組成物”なる用語は、使用する各種構成成分の混合物および/または反応生成物を含む組成物を意味する；これらベース構成成分のある種のものは、上記組成物の種々の製造段階において、特に、その架橋または加硫中に、少なくとも部分的に互いに反応し得るか或いは反応するように意図する。
【００１２】
本説明においては、特に明確に断らない限り、示すパーセント(%)は、全て質量％である。さらにまた、“aとbの間”なる表現によって示される値の間隔は、いずれも、aよりも大きくからbよりも小さいまでの値の範囲を示し(即ち、端点aとbを除く)、一方、“a〜b”なる表現によって示される値の間隔は、いずれも、aからbまでの値の範囲を意味する(即ち、厳格な端点aおよびbを含む)。
【００１３】
結果として、本発明は、少なくとも１種のジエンエラストマー、補強用充填剤、化学架橋剤および変性剤をベースとするゴム組成物を提供し、上記変性剤が、少なくとも１個の（好ましくは１個）のスペーサー基Spによって互いに結合させている少なくとも１個の基Qと少なくとも１個の基Aを含むことを特徴とする；上記において、
Qは、少なくとも１個の（好ましくは１個）の窒素原子を含有する双極子を含み；
Aは、少なくとも１個の窒素原子を含む会合性基を含み；
Spは、QとA間の結合を形成する原子または複数の原子の基である。
【００１４】
また、本発明は、下記の工程を含むことを特徴とする、少なくとも１種のジエンエラストマー、補強用充填剤、化学架橋剤および変性剤をベースとするタイヤ用のゴム組成物の製造方法も提供する：
・上記ジエンエラストマーを、少なくとも１個の（好ましくは１個）のスペーサー基Spによって互いに結合させている少なくとも１個の基Qと少なくとも１個の基Aを含み、Qが少なくとも１個の（好ましくは１個）の窒素原子を含有する双極子を含み、Aが少なくとも１個の窒素原子を含む会合性基を含み；そして、SpがQとA間の結合を形成する原子または複数の原子の基であるところの変性剤の溶液中または塊状での重合後グラフト化によって変性する工程；
・上記補強用無機充填剤を、上記変性剤でそのようにしてグラフト化した上記ジエンエラストマー中に、混ぜ合せた混合物を、１回以上、130℃と200℃の間の最高温度に達するまで、熱機械的に混練することによって混入する工程；
・混合物を、100℃よりも低い温度に冷却する工程；
・その後、上記化学架橋剤を混入する工程；
・仕上げた混合物を120℃よりも低い最高温度まで混練する工程；
・得られたゴム組成物を押出またはカレンダー加工する工程。
【００１５】
さらに、本発明は、下記の工程を含むことを特徴とする、少なくとも１種のジエンエラストマー、補強用充填剤、化学架橋剤および変性剤をベースとするタイヤ用のゴム組成物の製造方法も提供する：
・上記ジエンエラストマー中に、塊状で混合する途中において、変性剤および引続いての補強用充填剤を、混ぜ合せた混合物を、１回以上、130℃と200℃の間の最高温度に達するまで熱機械的に混練することによってを混入する工程 (上記変性剤は、少なくとも１個の（好ましくは１個）のスペーサー基Spによって互いに結合させている少なくとも１個の基Qと少なくとも１個の基Aを含み、Qは少なくとも１個の（好ましくは１個）の窒素原子を含有する双極子を含み、Aは少なくとも１個の窒素原子を含む会合性基を含み、SpはQとA間の結合を形成する原子または複数の原子の基である)；
・混合物を、100℃よりも低い温度に冷却する工程；
・その後、上記化学架橋剤を混入する工程；
・仕上げた混合物を120℃よりも低い最高温度まで混練する工程；
・得られたゴム組成物を押出またはカレンダー加工する工程。
【００１６】
中程度の変形下での良好な剛性および高破断点伸びと、さらにまた、改良されたヒステリシスとを組合せているその機械的性質のために、本発明に従うゴム組成物は、タイヤの製造において、転がり抵抗性と大変形に対する抵抗性間のバランスを高めるのに特に適している。そのような組成物を含むタイヤは、本発明のさらなる主題である。
【発明を実施するための形態】
【００１７】
本発明の第１の主題は、その場合、少なくとも１種のジエンエラストマー、補強用充填剤、化学架橋剤、および、上記で先に定義しているような、少なくとも１個の（好ましくは１個）のスペーサー基Spによって互いに結合させている少なくとも１個の基Qと少なくとも１個の基Aを含む変性剤をベースとするゴム組成物である。
【００１８】
本発明に従うゴム組成物の第１の成分は、ジエンエラストマーである。
ジエンエラストマーは、通常、２つのカテゴリー、即ち、実質的に不飽和と称するエラストマーおよび実質的に飽和と称するエラストマーに分類し得る。これらのカテゴリーのジエンエラストマーの双方を、本発明の関連においては意図する。
【００１９】
実質的に飽和のジエンエラストマーは、常に15％(モル％)よりも少ない、低い、極めて低い割合のジエン起原(共役ジエン)単位または成分を有する。従って、例えば、ブチルゴム或いはEPDMタイプのジエンとα‐オレフィンのコポリマーは、実質的に飽和のジエンエラストマーの定義に属する。
【００２０】
対照的に、実質的に不飽和のジエンエラストマーは、15％(モル％)よりも多いジエン起原(共役ジエン)単位または成分の部分を有する共役ジエンモノマーに少なくとも一部由来するジエンエラストマーである。“実質的に不飽和”のジエンエラストマーのカテゴリーにおいては、“高不飽和”ジエンエラストマーなる用語は、特に、50％よりも多い割合のジエン起原(共役ジエン)単を有するジエンエラストマーを意味する。
【００２１】
本発明において使用することのできるジエンエラストマーは、さらに詳細には、下記のとおりであると理解されたい：
(a) 4〜12個の炭素原子範囲の共役ジエンモノマーを重合させることによって得られる任意のホモポリマー；
(b) １種以上の共役ジエンを他のジエンまたは8〜20個の炭素原子を有する１種以上のビニル芳香族化合物と共重合させることによって得られる任意のコポリマー；
(c) エチレンおよび3〜6個の炭素原子を含有するα‐オレフィンを、6〜12個の炭素原子を有する非共役ジエンモノマーと共重合させることによって得られる３成分コポリマー、例えば、上記タイプの非共役ジエンモノマー、例えば、特に、1,4‐ヘキサジエン、エチリデンノルボルネンまたはジシクロペンタジエンと一緒のエチレンおよびプロピレンから得られるエラストマー；この種のポリマーは、さらに詳細には、文献WO 2004/035639A1号およびUS 2005/0239639A1号に記載されている。
(d) イソブテンとイソプレンのコポリマー(ブチルゴム)、さらにまた、このタイプのコポリマーのハロゲン化形、特に、塩素化または臭素化形。
【００２２】
任意のタイプのジエンエラストマーに適応するけれども、好ましくは、特に上記のタイプ(a)または(b)の少なくとも１種の高不飽和ジエンエラストマーを使用する。
【００２３】
適切な共役ジエンとしては、特に、1,3‐ブタジエン；2‐メチル‐1,3‐ブタジエン；例えば、2,3‐ジメチル‐1,3-ブタジエン、2,3‐ジエチル‐1,3‐ブタジエン、2‐メチル‐3‐エチル‐1,3‐ブタジエンまたは2‐メチル‐3‐イソプロピル‐1,3‐ブタジエンのような2,3‐ジ(C1〜C5アルキル)‐1,3‐ブタジエン；アリール‐1,3‐ブタジエン、1,3‐ペンタジエン、2,4‐ヘキサジエンがある。適切なビニル芳香族化合物は、例えば、スチレン；オルソ‐、メタ‐またはパラ‐メチルスチレン；“ビニル‐トルエン”市販混合物；パラ‐ターチオブチルスチレン(para-tertiobutylstyrene)；メトキシスチレン；クロロスチレン；ビニルメシチレン；ジビニルベンゼンまたはビニルナフタレンである。
【００２４】
上記コポリマーは、99〜20質量％のジエン単位と1〜80質量％のビニル芳香族単位を含有し得る。これらのエラストマーは、使用する重合条件、特に、変性剤および/またはランダム化剤の存在または不存在並びに使用するランダム化用変性剤の量の関数である任意のミクロ構造を有し得る。上記エラストマーは、例えば、ブロック、ランダム、序列または微細序列エラストマーであり得、分散液中、エマルジョン中または溶液中で調製し得る；これらのエラストマーは、カップリング剤および/または星型枝分れ剤(star‐branching agent)或いは官能化剤によってカップリングし得および/または星型枝分れ化し得或いは官能化し得る。
【００２５】
特に適するのは、ポリブタジエン(BR)、合成ポリイソプレン(IR)、天然ゴム(NR)、ブタジエンコポリマー、イソプレンコポリマーおよびこれらエラストマーの混合物からなる群から選ばれるジエンエラストマーである。そのようなコポリマーは、さらに好ましくは、ブタジエン/スチレンコポリマー(SBR)、イソプレン/ブタジエンコポリマー(BIR)、イソプレン/スチレンコポリマー(SIR)、イソプレン/ブタジエン/スチレンコポリマー(SBIR)およびそのようなコポリマーの混合物からなる群から選ばれる。
【００２６】
本発明に従うゴム組成物は、少なくとも１種のジエンエラストマーと少なくとも１種の変性剤をベースとする。ジエンエラストマーは、上記ゴム組成物中に導入する前に、変性剤によってグラフト化させてもよく、或いは、上記組成物の製造中の変性剤との反応によってグラフト化させてもよい。
【００２７】
従って、本発明に従うタイヤにおける組成物は、上記変性剤によってグラフト化させた１種のみのジエンエラストマー(上記組成物中への導入前にグラフト化させたかまたは上記組成物の製造中に上記変性剤との反応によってグラフトさせたかのいずれかの)或いは２種以上のジエンエラストマーの混合物(ジエンエラストマーの全てがグラフト化されているかまたはジエンエラストマーの１部がグラフト化されて他のジエンエラストマーはグラフト化されていない)を含み得る。
【００２８】
本発明に従うグラフト化エラストマーとのブレンドにおいて使用する上記他の１種以上のジエンエラストマーは、上記で説明したような通常のジエンエラストマーであり、星型枝分れ化、カップリング、官能化されていてもまたはされていなくてもよい。その場合、これらのエラストマーは、上記マトリックス中に、0と60phrの間の割合(この範囲の端点は除外される)で、好ましくは0〜50phr、さらにより好ましくは0〜30phrの割合で存在する。
【００２９】
少なくとも１種の他のジエンエラストマーとのブレンドの場合、上記エラストマーマトリックス中の本発明に従うグラフト化エラストマーの質量画分は、主要量であり、好ましくは、マトリックス総質量の50質量％異常である。本発明に従う主要質量画分は、上記ブレンド中の最高質量画分である。
本発明に従う組成物中の上記１種以上の補完的エラストマーの割合が低いほど、本発明に従うゴム組成物の諸性質の改良は大きいことに留意されたい。
【００３０】
本発明に従う１種以上のグラフト化ジエンエラストマーは、ジエンエラストマー以外の任意のタイプの合成エラストマーと組合せて、またはエラストマー以外のポリマー、例えば、熱可塑性ポリマーとさえと組合せて使用し得る。
【００３１】
本発明に従うゴム組成物の第２成分は、上記変性剤である。この変性剤は、少なくとも１個の（好ましくは１個）のスペーサー基Spによって互いに結合させている少なくとも１個の基Qと少なくとも１個の基Aを含む；上記において、
Qは、少なくとも１個の（好ましくは１個）の窒素原子を含有する双極子を含み；
Aは、少なくとも１個の窒素原子を含む会合性基を含み；
Spは、QとA間の結合を形成する原子または複数の原子の基である。
【００３２】
双極子は、不飽和炭素‐炭素結合への双極子[1,3]付加を形成することのできる官能基である。
“会合性基(associative group)”は、水素結合、イオン結合および/または疎水結合によって互いに結合することのできる任意の基である。本発明の好ましい実施態様によれば、この用語は、水素結合によって会合を受けることのできる基を称する。
【００３３】
上記会合性基が水素結合による会合を受け得る場合、各会合性基は、２個の同一の会合性基が、自己補足性であり、互いに会合して、少なくとも２個の水素結合を形成し得るように、水素結合に関連する少なくとも１個の供与体部位と１個の水素結合のための受容体部位を含む。
また、本発明に従う会合性基は、充填剤上に存在する官能基と水素結合、イオン結合および/または疎水結合による会合を受け得る。
【００３４】
１個の基Qおよび１個のスペーサー基および１個の会合性基を含む本発明に従う化合物は、例えば、下記の式(Ia)によって示し得る：
A − Sp − Q    (Ia)
【００３５】
１個の基Q、１個のスペーサー基および２個の会合性基を含む本発明に従う化合物は、例えば、下記の式(Ib)によって示し得る：
【化２】
0005864568.tif 000003
【００３６】
同様に、２個の基Q、１個のスペーサー基および１個の会合性基を含む本発明に従う化合物は、例えば、下記の式(Ic)によって示し得る：
【化３】
0005864568.tif 000004
【００３７】
同じ原理によれば、２個の基Q、１個のスペーサー基および２個の会合性基を含む本発明に従う化合物は、例えば、下記の式(Id)によって示し得る：
【化４】
0005864568.tif 000005
【００３８】
上記会合性基は、好ましくは、イミダゾリジニル、ウレイル、ビス‐ウレイル、ウレイド‐ピリミジルおよびトリアゾリルからなる基から選ばれる。
【００３９】
基Aは、好ましくは、下記の式(II)〜(VI)の１つに相応する：
【化５】
0005864568.tif 000006
(式中、Rは、必要に応じてヘテロ原子を含有し得る炭化水素基を示し；
Xは、酸素またはイオウ原子、好ましくは酸素原子を示す)。
【００４０】
基Aは、好ましくは、少なくとも１個のカルボニル官能基を含む、２個または３個、好ましくは２個の窒素を含む５原子または６原子の複素環を含む。
基Aは、さらに好ましくは、式(II)のイミダゾリジニル基を含む。
【００４１】
基Qは、上記ジエンエラストマー鎖に、共有結合する(グラフトする)ことによって結合し得る。基Qは、好ましくは、少なくとも１個の不飽和を担持するポリマーに[3+2]付加環化によって結合することのできるニトリルオキシド、ニトロンまたはイミンニトリル官能基を含む。
【００４２】
基Qは、好ましくは、下記の式(VII)、(VIII)または(IX)の基である：
【化６】
0005864568.tif 000007
[式中、R1〜R6は、個々に、スペーサー基Sp、水素原子、線状または枝分れのC1〜C20アルキル基、線状または枝分れのC3〜C20シクロアルキル基、線状または枝分れのC6〜C20アリール基、および下記の式(X)の基から選ばれる：
【化７】
0005864568.tif 000008
(X)
(式中、nは、1、2、3、4または5を示し、各Yは、個々に、スペーサー基Sp、アルキル基またはハライドを示す)]。
【００４３】
スペーサー基Spは、少なくとも１個の基Qおよび/または少なくとも１個の会合性基Aを結合させることを可能にし、従って、それ自体既知の任意のタイプであり得る。しかしながら、上記スペーサー基は、本発明に従う化合物の基Qおよび会合性基を全くまたは殆ど干渉すべきではない。
【００４４】
従って、上記スペーサー基は、基Qに対しては不活性である基としてみなされる。上記スペーサー基は、好ましくは、線状、枝分れまたは環状の炭化水素鎖であり、１個以上の芳香族基および/または１個以上のヘテロ原子を含み得る。上記鎖は、必要に応じて置換し得るが、その置換基が基Qに対して不活性であることを条件とする。
１つの好ましい実施態様によれば、上記スペーサー基は、窒素、イオウ、ケイ素または酸素原子から選ばれる１個以上のヘテロ原子を必要に応じて含むC1〜C24、好ましくはC1〜C10の線状または枝分れアルキル鎖、さらに好ましくはC1〜C6の線状アルキル鎖である。
【００４５】
本発明の１つの実施態様によれば、基Qは、好ましくは、下記の式(XIa)または(XIb)：
【化８】
0005864568.tif 000009
(式中、R7およびR8は、個々に、水素またはC1〜C5アルキル基、アルコキシルまたはハライドを示し、好ましくは、R7およびR8は、個々に、アルキル基またはハライドを示し、さらに好ましくは、R7およびR8は、個々に、メチル基または塩素原子を示し；R3は、上記で定義したとおりである)
の基であり；そして、基Aは、下記の式(XII)：
【化９】
0005864568.tif 000010
(XII)
の基である。
【００４６】
従って、好ましくは、本発明に従うポリマーをグラフト化することを意図する上記化合物は、下記の式(XIII)〜(XXI)の化合物から選択する：
【化１０】
0005864568.tif 000011
(式中、R3は、上記で定義したとおりである)
【００４７】
【化１１】
0005864568.tif 000012
【００４８】
本発明のもう１つの実施態様によれば、本発明に従うポリマーをグラフト化することを意図する化合物は、下記の式(XXII)〜(XXIII)の化合物から選択する：
【化１２】
0005864568.tif 000013
[式中、Rは、スペーサー基Sp、水素原子、線状または枝分れのC1〜C20アルキル基、線状または枝分れのC3〜C20シクロアルキル基、線状または枝分れのC6〜C20アリール基、および下記の式(X)の基から選ばれる：
【化１３】
0005864568.tif 000014
(X)
(式中、nは、1、2、3、4または5を示し、各Yは、個々に、スペーサー基Sp、アルキル基またはハライドを示す)]。
【００４９】
好ましい実施態様によれば、変性剤の割合は、0.01〜50モル%、好ましくは0.01〜5モル%の範囲にある。
【００５０】
本発明に従う組成物のもう１つの成分は、補強用充填剤である。
タイヤの製造において使用することのできるゴム組成物を補強するその能力について知られている任意のタイプの補強用充填剤、例えば、カーボンブラックのような有機補強用充填剤、シリカのような無機補強用充填剤、またはこれら２つのタイプの充填剤のブレンド、特に、カーボンブラックとシリカとのブレンドを使用することができる。
【００５１】
カーボンブラックとしては、全てのカーボンブラック類、特に、タイヤにおいて通常使用するタイプHAF、ISAFおよびSAFのブラック類(“タイヤ級”ブラック類として知られている)が適している。また、意図する用途に応じて、より高級シリーズFF、FEF、GPFおよびSRFのカーボンブラック類を使用することも可能である。カーボンブラックは、例えば、マスターバッチの形で、グラフト化前または後に、好ましくはグラフト化後に、ジエンエラストマー中に既に混入させていてもよい(例えば、特許出願 WO 97/36724号またはWO 99/16600号を参照されたい)。
【００５２】
カーボンブラック以外の有機充填剤の例としては、特許出願 WO‐A‐2006/069792号およびWO‐A‐2006/069793号に記載されているような有機官能化ポリビニル芳香族充填剤がある。
【００５３】
“無機補強用充填剤”とは、本特許出願においては、定義によれば、それ自体で、中間カップリング剤以外の手段によることなく、タイヤ製造を意図するゴム組成物を補強し得る(換言すれば、その補強機能において、通常のタイヤ級カーボンブラックと置換わり得る)、カーボンブラックと対比しての、任意の無機または鉱質充填剤であると理解すべきである；この種の充填剤は、一般に、知られているとおり、その表面でのヒドロキシル(‐OH)基の存在に特徴を有する。
【００５４】
無機補強用充填剤が存在する物理的状態は、その形状が粉末、微細真珠状物、顆粒、ビーズまたは任意の他の適切な濃密化形のいずれであれ重要ではない。勿論、“無機補強用充填剤”なる用語は、種々の無機補強用充填剤の混合物、特に、下記で説明するような高分散性シリカ質および/またはアルミナ質充填剤の混合物も包含することを理解されたい。
【００５５】
特に適している無機補強用充填剤は、シリカ質タイプの鉱質充填剤、特にシリカ(SiO2)、またはアルミナ質タイプの鉱質充填剤、特にアルミナ(Al2O3)である。
【００５６】
本発明によれば、上記組成物中の補強用充填剤の割合は、30phrと150phrの間、より好ましくは50phrと120phrの間である。最適割合は、特定の意図する用途に応じて変動する。
１つの実施態様によれば、補強用充填剤は、主として、シリカを含み、上記組成物中に存在するカーボンブラックの割合は、好ましくは、2phrと20phrの間である。
本発明のもう１つの実施態様によれば、補強用充填剤は、主として、カーボンブラックを含み、或いは、専らカーボンブラックからなる。
【００５７】
無機補強用充填剤をジエンエラストマーとカップリングさせるためには、通常、無機充填剤(その粒子表面)とジエンエラストマー間に化学的および/または物理的性質の十分な結合を与えることを意図する少なくとも二官能性であるカップリング剤(または結合剤)、さらに具体的には、二官能性ポリオルガノシロキサンまたオルガノシラン類を使用する。
特に、一般的には、例えば、特許出願 WO03/002648号およびWO03/002649号に記載されている種類の、その特定の構造によって“対称形”または“非対称形”と称するポリスルフィドシランを使用する。
【００５８】
本発明に従うタイヤ中のゴム組成物においては、カップリング剤の量は、好ましくは4phrと12phrの間、より好ましくは3phrと8phrの間の量である。
【００５９】
当業者であれば、このパラグラフにおいて説明した無機補強用充填剤と等価の充填剤として、もう１つの種類の補強用充填剤を、特に有機充填剤として、この補強用充填剤がシリカのような無機層で被覆されているか、或いは、その表面上に、充填剤とエラストマー間の結合を形成させるためにカップリング剤の使用を必要とする官能部位、特にヒドロキシルを含むかを条件として使用し得ることを理解されたい。
【００６０】
本発明に従う組成物のもう１つの成分は、化学架橋剤である。
化学架橋剤は、エラストマー鎖間に共有結合の形成を可能にする。化学架橋は、加硫系によってまたは過酸化物化合物によって生じ得る。
【００６１】
実際の加硫系は、イオウ(またはイオウ供与剤)と、一次加硫促進剤とをベースとする。このベース加硫系に、各種既知の二次促進剤または加硫活性化剤、例えば、酸化亜鉛、ステアリン酸または等価の化合物、および/またはグアニジン誘導体(特に、ジフェニルグアニジン)を追加し、下記で説明するような第１非生産段階および/または生産段階において混入する。
【００６２】
イオウは、0.5phrと12phrの間、特に1phrと10phrの間の好ましい割合で使用する。一次加硫促進剤は、0.5phrと10phrの間の割合で、より好ましくは0.5phrと5.0phrの間の割合で使用する。
【００６３】
促進剤(一次または二次)としては、イオウの存在下でのジエンエラストマーの加硫のための促進剤として作用し得る任意の化合物、特に、チアゾール促進剤およびその誘導体、チウラム促進剤およびジチオカルバミン酸亜鉛促進剤を使用することができる。
【００６４】
化学架橋を１種以上の過酸化物化合物によって実施する場合、これらの１種以上の過酸化物化合物は、0.01〜10phrを示す。
化学架橋系として使用することのできる過酸化物化合物としては、アシルペルオキシド類、例えば、ベンゾイルペルオキシドまたはp‐クロロベンゾイルペルオキシド；ケトンペルオキシド類、例えば、メチルエチルケトンペルオキシド；ペルオキシエステル類、例えば、t‐ブチルペルオキシアセテート、t‐ブチルペルオキシベンゾエートおよびt‐ブチルペルオキシフタレート；アルキルペルオキシド類、例えば、ジクミルペルオキシド、ジ‐t‐ブチルペルオキシベンゾエートおよび1,3‐ビス(t‐ブチルペルオキシイソプロピル)ベンゼン；および、ヒドロペルオキシド類、例えば、t‐ブチルヒドロペルオキシドがある。
【００６５】
また、本発明に従うゴム組成物は、例えば、可塑剤または増量剤オイル(後者は、芳香族系または非芳香族系のいずれかである)；顔料；オゾン劣化防止ワックス(例えば、Cire Ozone C32 ST)、化学オゾン劣化防止剤、酸化防止剤(例えば、6‐パラフェニレンジアミン)のような保護剤；疲労防止剤；補強用樹脂；出願WO 02/10269号に記載されているような、メチレンの受容体(例えば、フェノールノボラック樹脂)またはメチレン供与体(例えば、HMTまたはH3M)、および接着促進剤(例えば、コバルト塩)のような、タイヤ、特に、トレッドの製造を意図するエラストマー組成物において一般的に使用する通常の添加剤の１部または全部も含み得る。
【００６６】
好ましくは、本発明に従う組成物は、好ましい非芳香族系または極めて僅かに芳香族系の可塑剤として、ナフテン系オイル、パラフィンオイル、MESオイル、TDAEオイル、グリセリンエステル(特にトリオレアート)、好ましくは30℃よりも高い高Tgを示す可塑化用炭化水素樹脂、およびそのような化合物の混合物からなる群から選ばれる少なくとも１種の化合物を含む。
【００６７】
さらに、本発明に従う組成物は、カップリング剤に対する補完物としての、無気補強用充填剤用のカップリング活性化剤、或いは、より一般的には、知られている通り、ゴムマトリックス中での無機充填剤の分散性を改良し組成物の粘度を低下させることによって、生状態における組成物の加工特性を改良することのできる加工助剤も含有し得る
【００６８】
本発明のさらなる主題は、上述したゴム組成物の製造方法である。
本発明に従うゴム組成物は、適切なミキサー内で、当業者にとって周知の一般的手順に従う２つの連続する製造段階、即ち、130℃と200℃の間、好ましくは145℃と185℃の間の最高温度までの高温で熱機械的に加工または混練する第１段階(“非生産”段階とも称する)、および、その後の、典型的には120℃よりも低い、例えば、60℃と100℃の間の低めの温度で機械加工する第２の段階(“生産”段階とも称する)を使用して製造し、この仕上げ段階において、上記化学架橋系を混入する。
【００６９】
一般的には、化学架橋系を除いた本発明のタイヤ中に存在する組成物の全てのベース構成成分(これらは、１種以上の補強用充填剤および必要に応じてのカップリング剤である)を、上記第１の非生産段階において、１種以上の上記ジエンエラストマー中に、混練することによって緊密に混入する；換言すれば、少なくともこれらの各種ベース構成成分を、上記ミキサー中に導入し、１回以上の工程で、130℃と200℃の間、好ましくは145℃と185℃の間の最高温度に達するまで熱機械的に混練する。
【００７０】
本発明の第１の実施態様によれば、ジエンエラストマーは、上記ゴム組成物の製造前に、上記変性剤によってグラフト化する。従って、この場合、上記第１の非生産段階において導入するのは、上記グラフト化ジエンエラストマーである。従って、上記方法のこの第１の実施態様によれば、上記方法は、下記の工程を含む：
・重合後におけるまたは溶液中のまたは塊状の上記ジエンエラストマーを、上記で先に説明したような、少なくとも１個の（好ましくは１個）のスペーサー基Spによって互いに結合させている少なくとも１個の基Qと少なくとも１個の基Aを含む変性剤のグラフト化によって変性する工程；
・上記補強用無機充填剤および上記化学架橋系を除いた上記組成物の全てのベース構成成分を、上記変性剤でそのようにしてグラフト化した上記ジエンエラストマー中に、混ぜ合せた混合物を、１回以上、130℃と200℃の間、好ましくは145℃と185℃の間の最高温度に達するまで熱機械的に混練することによって混入する工程；
・混合物を、100℃よりも低い温度に冷却する工程；
・その後、上記化学架橋剤を混入する工程；
・仕上げた混合物を120℃よりも低い最高温度まで混練する工程；
・得られたゴム組成物を押出またはカレンダー加工する工程。
【００７１】
本発明の第２の実施態様によれば、ジエンエラストマーの上記変性剤によるグラフト化は、上記ゴム組成物の製造と同時に実施する。この場合、まだグラフト化していないままのジエンエラストマーおよび上記変性剤の双方を、上記第１の非生産段階において導入する。好ましくは、その後、補強用充填剤を、この非生産段階において、引続き添加して、上記変性剤との如何なる干渉反応をも阻止する。
【００７２】
従って、上記方法のこの第２の実施態様によれば、上記方法は、下記の工程を含む：
・上記ジエンエラストマー中に、変性剤、即ち、上記で先に説明したような、少なくとも１個の（好ましくは１個）のスペーサー基Spによって互いに結合させている少なくとも１個の基Qと少なくとも１個の基Aを含む上記化合物を、グラフト化収率が好ましくは60％よりも高く、より好ましくは80％よりも高くあるような温度および時間で混入し、そして、好ましくは、引続き、補強用充填剤、さらにまた、上記化学架橋系を除いた上記組成物の全てのベース構成成分を、混合物全体を、１回以上、130℃と200℃の間、好ましくは145℃と185℃の間の最高温度に達するまで熱機械的に混練することによって混入する工程；
・混合物全体を、100℃よりも低い温度に冷却する工程；
・その後、上記化学架橋剤を混入する工程；
・混合物全体を120℃よりも低い最高温度まで混練する工程；
・得られたゴム組成物を押出またはカレンダー加工する工程。
【００７３】
上記エラストマーのグラフト化は、上記エラストマーを上記変性剤が担持する１個以上の反応基と反応させることによって実施する。この反応中に、この反応基またはこれらの反応基は、エラストマー鎖との共有結合を形成する。
【００７４】
上記変性剤のグラフト化は、塊状で、例えば、密閉ミキサーまたはオープンミルのような開放ミキサー内で実施し得る。グラフト化は、その場合、60℃よりも低い開放ミキサーまたは密閉ミキサーのいずれかの温度で実施し、その後、80℃〜200℃の温度のプレス内またはオーブン内での或いは60℃よりも高い開放ミキサーまたは密閉ミキサーの温度でのグラフト反応工程を実施し、その後の加熱処理はない。
また、グラフト過程は、溶液中で、連続してまたはバッチ方式で実施し得る。そのようにして変性したポリマーは、その溶液から、当業者にとって既知の任意の手段によって、特に、水蒸気ストリッピング操作によって分離し得る。
【００７５】
上記変性剤のグラフト化は、上記変性剤の１個以上の反応基と上記ポリマー鎖の１個以上の二重結合の[3+2]付加環化によって実施する。上記付加環化のメカニズムは、下記の等式によって説明し得る：
・上記ポリマー(この場合は、ポリイソプレン)の不飽和または二重結合へのニトリルオキシドの付加環化：
【化１４】
0005864568.tif 000015
【００７６】
・上記ポリマー(この場合は、ポリイソプレン)の不飽和または二重結合へのニトロンの付加環化：
【化１５】
0005864568.tif 000016
【００７７】
・上記ポリマー(この場合は、ポリイソプレン)の不飽和または二重結合へのイミンニトリルの付加環化：
【化１６】
0005864568.tif 000017
【００７８】
例えば、上記第１(非生産段階)段階は、１回の熱機械的工程において実施し、その間に、上記化学架橋系を除いて、必要とする構成成分の全て、任意の補完的加工助剤および各種添加剤を、通常の密閉ミキサーのような適切なミキサー内に導入する。この非生産段階における総混練時間は、好ましくは、1分と15分の間である。得られた混合物を上記第１の非生産段階において冷却した後、上記化学架橋系を、低温で、一般的にはオープンミルのような開放ミキサー内で混入する；その場合、混合物全体を、数分間、例えば、2分と15分の間の時間混合する(生産段階)。
【００７９】
その後、そのようにして得られた最終組成物は、特に実験室での特性決定のための、例えば、シートまたはプラークの形にカレンダー加工するか、或いは、車両タイヤ半製品として使用することのできるゴム形状要素の形に押出加工する。
本発明およびその利点は、以下の実施例に照らせば容易に理解し得るであろう。
【００８０】
実施例
I. 使用する測定および試験法
上記エラストマーおよびゴム組成物は、以下で示すように、硬化前後において特性決定する。
【００８１】
変性剤の割合の測定
グラフトさせたニトリルオキシド化合物のモル割合は、NMR分析によって測定する。スペクトルは、5mm BBIz級“ブロードバンド”プローブを備えたBruker 500 MHz分光計において獲得する。定量的1H NMR試験は、単純30°パルスシーケンスおよび獲得毎の3秒間の繰返し時間を使用する。サンプルは、硫化炭素(CS2)中に溶解する。100μLの重水素化シクロヘキサン(C6D12)を、ロックシグナルにおいては添加する。
【００８２】
1H NMRスペクトルは、グラフトさせたニトリルオキシド単位を定量することを、δ= 3.1〜3.8ppm間の化学シフトにおいて現れるCH2NおよびCH2Oプロトンのシグナル特性の集積によって可能にする。
2D HSQC 1H-13C NMRスペクトルは、上記のグラフトさせた単位の性質を検証することを、炭素原子およびプロトンの化学シフトによって可能にする。
【００８３】
ガラス転移温度
上記ポリマーのガラス転移温度Tgは、示差走査熱量計を使用して測定する。分析は、規格ASTM D3418‐08の条件に従って実施する。
【００８４】
近赤外線(NIR)分光法
近赤外線(NIR)分光法を使用して、定量的基礎、即ち、上記エラストマー中のスチレンの質量による割合を、さらに、そのミクロ構造(1,2‐ビニル、1,4‐および1,4‐シスブタジエン単位の相対的分布)も測定する。この方法の原理は、多成分系に対して一般化したランベルト・ベールの法則に基づく。この方法は、間接法であるので、13C NMRにより測定した組成を有する標準エラストマーを使用して実施する多変量検量法[Vilmin, F.; Dussap, C.; Coste, N. Applied Spectroscopy 2006, 60, 619-29]を使用する。その後、上記スチレン割合と上記ミクロ構造を、およそ730μmの厚さを有するエラストマーフィルムのNIRスペクトルから算出する。スペクトルは、ペルチェ効果によって冷却するInGaAs検出器を備えたBruker Tensor 37 Fourier変換近赤外分光計を使用して、4000cm-1と6200cm-1の間の伝送モードにおいて2cm-1解像力でもって獲得する。
【００８５】
サイズ排除クロマトグラフィー
サイズ排除クロマトグラフィー即ちSECを使用する。SECは、溶液中のマクロ分子を、そのサイズに応じて、多孔質ゲルを充填したカラムにより分離するのを可能にする。マクロ分子は、その流体力学的容積に従って分離し、最大嵩高物が最初に溶出する。
絶対的方法ではないものの、SECは、ポリマーのモル質量分布の評価を可能にする。市販の標準製品に基づいて、種々の数平均分子量(Mn)と質量平均分子量(Mw)を判定することができ、さらに、多分散性指数(Ip = Mn/Mw)を、ムーア(Moore)較正によって算出することができる。
【００８６】
ポリマーの調製：分析前に、ポリマーサンプルの特段の処理はない。ポリマーサンプルを、(テトラヒドロフラン＋1容量%のジイソプロピルアミン＋1容量%のトリエチルアミン＋1容量%の蒸留水)中またはクロロホルム中に、およそ1g/lの濃度で単純に溶解する。その後、溶液を、注入前に、0.45μmの有孔度を有するフィルターで濾過する。
【００８７】
SEC分析：使用する装置は、“Waters alliance”クロマトグラフである。溶出溶媒は、ポリマーを溶解するのに使用した溶媒に応じて、テトラヒドロフラン＋1容量%のジイソプロピルアミン＋1容量%のトリエチルアミンであるかまたはクロロホルムである。流量は0.7ml/分であり；装置温度は35℃であり；分析時間は90分である。商品名Styragel HMW7、Styragel HMW6Eおよび２本のStyragel HT6Eを有するWatersカラムの直列４本セットを使用する。
注入するポリマーサンプル溶液の容量は100μlである。検出器は、Waters 2140示差屈折率検出器であり、クロマトグラフィーデータを分析するためのソフトウェアは、Waters Empowerシステムである。
算出した平均モル質量は、市販のPSS Ready CAL-KITポリスチレン標準から描いた較正曲線と関連する。 
【００８８】
引張試験
これらの引張試験は、弾性応力および破断点諸性質の測定を可能にする。特に断らない限り、これらの試験は、1988年9月のフランス規格 NF 46‐002に従って実施する。また、引張記録の処理は、伸びの関数としてのモジュラス曲線をプロットすることを可能にする。ここで使用するモジュラスは、１回目の伸びにおいて測定し、試験標本の初期断面に対して減じることによって算出した公称(または見掛けの)割線モジュラスである。上記公称割線モジュラス(またはMPaでの見掛け応力)は、１回目の伸びにおいて、100％および300％伸びで測定し、それぞれ、ASM100およびASM300として示す。
破壊応力(MPaでの)および破断点伸び(％での)は、規格NF 46‐002に従い、23℃±2℃および100℃±2℃において測定する。
【００８９】
動的特性
動的特性ΔG*およびtan(δ)maxは、規格ASTM D 5992‐96に従って、粘度アナライザー(Metravib VA4000)において測定する。単純な剪断における交互正弦波応力に、規格ASTM D 1349‐99に従う標準温度条件(23℃)下にまたは必要に応じて異なる温度(100℃)において、10Hzの周波数で供した加硫組成物のサンプル(厚さ4mmおよび400mm2の断面積を有する円筒状試験標本)の応答を記録する。歪み振幅掃引を、0.1％から100％まで(外向きサイクル)、次いで、100％から0.1％まで(戻りサイクル)で実施する。使用する結果は、複素動的剪断モジュラス(G*)および損失係数tan(δ)である。戻りサイクルにおいて、観察されたtan(δ)の最高値(tan(δ)maxとして示す)、さらにまた、0.1%歪みおよび100%歪みでの値間での複素モジュラスの差(ΔG*) (パイネ効果)が示される。
【００９０】
II. 組成物の実施例
II‐1. 変性剤の調製
a) 1‐(2‐(3’‐ニトリルオキシメシチル‐1’‐オキシ)エチル)イミダゾリジン‐2‐オンの調製
【化１７】
0005864568.tif 000018
【００９１】
この化合物は、下記の合成スキームに従い、ヒドロキシエチルイミダゾリドンからのメシトールから調製し得る。
【化１８】
0005864568.tif 000019
【００９２】
b) 3‐ヒドロキシ‐2,4,6‐トリメチルベンズアルデヒドの調製
【化１９】
0005864568.tif 000020
【００９３】
この化合物は、以下の論文に記載されている手順に従って得ることができる：Yakubov, A. P.; Tsyganov, D. V.; Belen'kii, L. I.; Krayushkin, M. M.; Bulletin of the Academy of Sciences of the USSR, Division of Chemical Science (English Translation); vol. 40; No. 7.2; (1991); pp. 1427 - 1432；Izvestiya Akademii Nauk SSSR, Seriya Khimicheskaya; No. 7; (1991); pp. 1609 - 1615。
【００９４】
c) 1‐(2‐クロロエチル)イミダゾリジン‐2‐オンの調製
【化２０】
0005864568.tif 000021
【００９５】
この生成物は、論文Nagarajan K., Arya V. P., Shah R. K.; Indian Journal of Chemistry, Section B: Organic Chemistry Including Medicinal Chemistry; 21; 10; 1982; 928‐940に記載されている。
【００９６】
ジクロロメタン(250mL)中の1‐(2‐ヒドロキシエチル)イミダゾリジン‐2‐オン(50.0g、0.39モル)の溶液に、室温で、塩化チオニル(34mL、0.47モル)を35分間に亘って滴下して混合する。添加終了時において、反応混合物の温度は、35℃である。反応混合物を、35〜40℃の温度に2.5時間保つ。減圧(T浴35℃、15〜17ミリバール)下での蒸留後に、粗生成物を得る(67g)。この粗生成物をアセトンと石油エーテルの混合物から結晶化する(−24℃、10〜15時間において、950mLのアセトンと820mLの石油エーテル当り35mg)。結晶を濾過し、石油エーテルで洗浄し(40mLで２回)、その後、大気圧下に周囲温度で10〜15時間乾燥させる。
これによって、93℃の融点を有する白色固形物(33.3g、収率66％)を得る。
モル純度は、97％よりも高い(1H NMR)。
【００９７】
1Hおよび13C NMR特性決定値は、下記の表１に示している。
【化２１】
0005864568.tif 000022
【００９８】
表１
0005864568.tif 000023
使用溶媒：DMSO (1Hにおいては2.44ppm、13Cにおいては39.5ppmにてDMSOシグナルに対して較正)
【００９９】
d) 2,4,6‐トリメチル‐3‐(2‐(2‐オキソイミダゾリジン‐1‐イル)エトキシ)ベンズアルデヒドの調製
【化２２】
0005864568.tif 000024
【０１００】
メタノール(60mL)中のナトリウム(1.63g、0.071モル)の溶液に、無水トルエン(300mL)中の3‐ヒドロキシ‐2,4,6‐トリメチルベンズアルデヒド(11.90g、0.073モル)を滴下して混合する。混合物を加熱して還流させ、その後、メタノールを蒸留する(回収した共沸混合物の容量 80〜90mL)。80〜90℃に戻した後、(2‐クロロエチル)イミダゾリジン‐2‐オン(10.45g、0.070モル)を、一度に、反応混合物に添加する。７時間の還流後に、溶媒を減圧(T浴35℃、25ミリバール)下に蒸発させる。得られた混合物をジクロロメタン(150mL)および水(30mL)と混合する。その後、有機相を水(20mL)で２回洗浄する。Na2SO4上で乾燥させた後、ジクロロメタンを減圧(T浴35℃、33ミリバール)下に蒸発させる。得られた混合物(24g)を石油エーテル(50mL、３回)と水(50mL)と混合し、得られた沈降物を濾別し、フィルター上で、水(15mL)と石油エーテル(15mL、2回)で洗浄する。
【０１０１】
得られた生成物を、ジクロロメタン(80mL)中溶液中の生成物を水中4％NaOH溶液(60mL、３回)で洗浄することによって再精製する。減圧下で溶媒を蒸発させた後、生成物を石油エーテルから沈降させる。沈降物を濾別し、大気圧下に周囲温度で15〜20時間乾燥させる。
これによって、139℃の融点を有する白色固形物(8.55g、収率44％)を得る。
モル純度は、94％よりも高い(1H NMR)。
【０１０２】
1Hおよび13C NMR特性決定値は、下記の表２に示している。
【化２３】
0005864568.tif 000025
【０１０３】
表２
0005864568.tif 000026
* 131.4/133.5/136.6/136.7ppm：芳香環の13C原子における化学シフトは、属していない。
使用溶媒：CDCl3 (1Hにおいては7.2ppm、13Cにおいては77ppmにてクロロホルムシグナルに対して較正)。
【０１０４】
e) 2,4,6‐トリメチル‐3‐(2‐(2‐オキソイミダゾリジン‐1‐イル)エトキシ)ベンズアルデヒドオキシムの調製
【化２４】
0005864568.tif 000027
【０１０５】
45℃の温度に保ったエタノール(70mL)中の2,4,6‐トリメチル‐3‐(2‐(2‐オキソイミダゾリジン‐1‐イル)エトキシ)ベンズアルデヒド(7.90ｇ、0.029モル)の溶液を、エタノール(10mL)中のヒドロキシルアミン水溶液(2.83g、0.043モル、水中50%)と混合する。その後、反応混合物を、50℃と55℃の間の温度で2.5時間撹拌する。溶媒を減圧(T浴37℃、35ミリバール)下に蒸発させる。得られた粗生成物を石油エーテル(80mL)と混合する。得られた沈降物を濾過し、石油エーテルで洗浄し(20mLで2回)、大気圧下に周囲温度で15〜20時間乾燥させる。
これによって、165℃の融点を有する白色固形物(7.82g、収率94％)を得る。
モル純度は、1H NMRによれば、84％よりも高い(残りの16％は、特に、7モル%のEtOHを含む)。
【０１０６】
1Hおよび13C NMR特性決定値は、下記の表３に示している。
【化２５】
0005864568.tif 000028
【０１０７】
表３
0005864568.tif 000029
*129.3/129.5/131.9ppm：芳香環の13C原子の化学シフトは属していない、３つのシグナルが検出されている(おそらくは、同じシグナルとしての２個の炭素)。 
使用溶媒：DMSO (1Hにおいては2.44ppm、13Cにおいては39.5ppmにてDMSOシグナルに対して較正)。
【０１０８】
f) 2,4,6‐トリメチル‐3‐(2‐(2‐オキソイミダゾリジン‐1‐イル)エトキシ)ニトリルオキシド、即ち、本発明に従う化合物の調製
【化２６】
0005864568.tif 000030
【０１０９】
ジクロロメタン(250mL)中で、2℃の温度で前以って調製したオキシム(6.00g、0.021モル)の溶液に、NaOCl水溶液(4％の活性塩素、52mL)を5〜7分に亘って滴下して混合する。反応混合物の温度を0℃と−4℃の間の温度に保つ。その後、反応混合物を、0℃と5℃の間の温度で3時間撹拌する。その後、有機相を分別する。水性相をジクロロメタンで抽出する(15mLで2回)。有機相を混ぜ合せ、次いで、水洗し(20mLで2回)、Na2SO4上で乾燥させる。溶媒の容量を、減圧(T浴22℃、220ミリバール)下での蒸発によって、50〜60mLに減じる。その後、石油エーテル(75mL)を添加し、溶液を、−18℃に10〜15時間保つ。得られた沈降物を濾過し、酢酸エチル/石油エーテル混合物(2/1) (10mL)で洗浄し、最後に、大気圧下に周囲温度で10〜15時間乾燥させる。
これによって、156℃の融点を有する白色固形物(4.70g、収率79％)を得る。
モル純度は、85％よりも高い(1H NMR)。
【０１１０】
1Hおよび13C NMR特性決定値は、下記の表４に示している。
【化２７】
0005864568.tif 000031
【０１１１】
表４
0005864568.tif 000032
*芳香族炭素8, 12および15は、属していない。２つのシグナルが13C NMRにおいて観察されている、おそらくは、同じシグナルとして出てくる２個の炭素が存在する。
【０１１２】
官能基‐C≡N→Oは、2295 cm-1において特徴的IRバンドを示す。
使用溶媒：CDCl3 (1Hにおいては7.2ppm、13Cにおいては77ppmにてクロロホルムシグナルに対して較正)。
【０１１３】
II-2. グラフト化エラストマーの調製
II‐2.1 塊状のSBR上への変性剤のグラフト化
前以って取得した変性剤を使用する。
86モル％のNMR純度を有する2,4,6‐トリメチル‐3‐(2‐(2‐オキソイミダゾリジン‐1‐イル)エトキシ) (2.72g)を、ロールミル(30℃の開放ミキサー)上で、30gのSBR (26質量％のスチレンおよび24質量％のブタジエン‐1,2単位を含有し且つMn = 162 900 g/モルおよびIp = 1.15を有する)中に混入する。混合物を15回の通過で均質化する。
この混合段階の後、10バールの圧力のプレス内での加熱処理が続く。
この第２段階の時間および温度を変動させた。
【０１１４】
1H NMR分析は、グラフトのモル割合およびグラフトのモル収率の測定を可能にしていた；これらの値は、下記の表５に報告している：
0005864568.tif 000033
【０１１５】
II‐2.2 溶液中のSBR上への変性剤のグラフト化
2gのSBR (26質量％のスチレンおよび24質量％の1,2‐ブタジエン単位を含有し且つMn = 162 900 g/モルおよびIp = 1.15を有する)を、50mLのジクロロメタン中に再溶解する。5mLのジクロロメタン中の86モル%の1H NMR純度を有する60mgの2,4,6‐トリメチル‐3‐(2‐(2‐オキソイミダゾリジン‐1‐イル)エトキシ)ニトリルオキシドの溶液を上記ポリマー溶液に添加し、反応混合物をジクロロメタンの還流下に24時間撹拌する。
【０１１６】
その後、ポリマーを、アセトン/メタノール混合物中で凝縮させる。ポリマーをトルエン中に再溶解し、4mgの4,4’‐メチレン‐ビス‐2,6‐tert‐ブチルフェノールおよび4mgのN‐(1,3‐ジメチルブチル)‐N’‐フェニル‐p‐フェニレンジアミンの添加による酸化防止処理に供する。ポリマーを、減圧下に、60℃で48時間乾燥させる。
1H NMR分析は、ポリマーが1モル%の量で変性されていたことを示している；この量は、67％のグラフトモル収率と等価でもある。
【０１１７】
II‐2.3 ポリイソプレンNatsyn 2200 (Goodyear社)上への変性剤のグラフト化
実施例１において前以って取得した変性剤と同じ変性剤を使用する。
86モル％のNMR純度を有する2.85gの2,4,6‐トリメチル‐3‐(2‐(2‐オキソイミダゾリジン‐1‐イル)エトキシ)を、ロールミル(30℃の開放ミキサー)上で、30gのNatsyn 2200 (ML(1+4) 100℃ = 79、3,4単位 = 0.5%、1,4‐トランス単位 = 1.9%、1,4‐シス単位 = 97.6%、Mw = 1044.103g/モル、Ip = 3.6)中に混入する。混合物を15回の反転通過で均質化する。
この混合段階の後、10バールの圧力のプレス内での加熱処理が続く。
この第２段階の時間および温度を変動させた。
【０１１８】
1H NMR分析は、グラフトのモル割合およびグラフトのモル収率の測定を可能にしていた；これらの値は、下記の表６に報告している：
0005864568.tif 000034
【０１１９】
II‐3. 組成物の製造
以下の試験における手順は、以下のとおりである：１種以上のグラフト化していないジエンエラストマーを、70％まで充たし且つ初期容器温度がおよそ110℃であるPolylab 85cm3密閉ミキサー内に導入する、本発明に関連する混合物においては、変性剤を上記ジエンエラストマーと同時に導入し、熱機械的加工を1分間実施する。25℃のフィニッシャーにおいて、混合物全体をおよそ5〜6分間混合する(生産段階)。
【０１２０】
その後、全ての組成物(対照および本発明組成物)において、任意構成成分としての１種以上の補強用充填剤、任意構成成分としてのカップリング剤を、その後、1〜2分間混練した後、加硫系を除いた各種他の成分を導入する。その後、熱機械的加工(非生産段階)を、１工程で、165℃の最高“落下”温度に達するまで実施する(約5分に等しい総混練時間)。得られた混合物を回収し、冷却し、その後、加硫系(イオウ)を25℃の開放ミキサー(ホモ・フィニッシャー)において添加し、混合物全体をおよそ5〜6分間混合する(生産段階)。
【０１２１】
得られた組成物を、その後、その物理的または機械的性質の測定のためのゴムのプラーク(2〜3mm厚)または薄シートの形に、或いは、所望の寸法に切断しおよび/または組立てた後、例えば、タイヤ用の半製品として、特に、タイヤトレッドとして直接使用することのできる形状要素の形にカレンダー加工する。
【０１２２】
II‐3.1 カーボンブラックをベースとする組成物
各ゴム組成物を、下記の表７に示している。量は、エラストマーの100質量部当りの質量部(phr)で表している。
表７
0005864568.tif 000035
(1) アニオン重合によって調製したSBR (26質量％のスチレンおよび24質量％の1,2‐ブタジエン単位を含有し且つMn = 162 900 g/モルおよびIp = 1.15を有する)；
(2) カーボンブラック N234；
(3) 変性剤：2,4,6‐トリメチル‐3‐(2‐(2‐オキソイミダゾリジン‐1‐イル)エトキシ)ニトリルオキシド；
(4) 酸化亜鉛 (工業級、Umicore社)；
(5) Stearine (“Pristerene 4931”、Uniqema社)：
(6) CBS：N‐シクロヘキシル‐2‐ベンゾチアジルスルフェンアミド (Flexsys社からの“Santocure CBS”)。
【０１２３】
特性決定試験 (結果)
本実施例の目的は、グラフト化SBRエラストマーを含む本発明に従うカーボンブラックをベースとするゴム組成物(組成物１および２)の諸性質を、同じであるがグラフト化されていないSBRエラストマーを含む比較用組成物(対照組成物)と比較することである。
結果は、下記の表８に示している。
【０１２４】
表８
0005864568.tif 000036
NM：測定できず
【０１２５】
組成物SBR1およびSBR2は、23℃および100℃において、加えた応力下での歪み掃引の過程におけるヒステリシス (tan δ max)の低下において明らかなように、鋭敏なパイネ効果の低下を示している。このヒステリシスの低下は、熟練者であれば、転がり抵抗性の改良と関連付けるであろう。
【０１２６】
予期に反して、100℃でのこの剛性の増大は破断点伸びの落込みを伴わないことを観察したことは注目に値する。事実、熟練者であれば、架橋密度および/またはゴム/充填剤結合密度の増大は破断点伸びの低下の観察を伴うことは承知していることである。
【０１２７】
従って、カーボンブラックをベースとし、グラフト化エラストマーを含む本発明に従うゴム組成物は、破断点諸性質の有意の増進および組成物のヒステリシスの極めて鋭敏な低下とを伴った高ASMモジュラスを有していること見出している。
【０１２８】
II‐3.2 シリカをベースとする組成物
各ゴム組成物を、下記の表９に示している。量は、エラストマーの100質量部当りの質量部(phr)で表している。
表９
0005864568.tif 000037
(1) アニオン重合によって調製したSBR (26質量％のスチレンおよび24質量％の1,2‐ブタジエン単位を含有し且つMn = 162 900 g/モルおよびIp = 1.15を有する)；
(2) カーボンブラック N234；
(3) Rhodia社からの“ZEOSIL 1165 MP”シリカ、微細真珠形状 (BETおよびCTAB：約150〜160m2/g)；
(4) 2,4,6‐トリメチル‐3‐(2‐(2‐オキソイミダゾリジン‐1‐イル)エトキシ)ニトリルオキシド；
(5) TESPT (Degussa社からの“SI69”)；
(6) N‐(1,3‐ジメチルブチル)‐N‐フェニル‐パラ‐フェニレンジアミン(Flexsys社からの“Santoflex 6‐PPD”)；
(7) 2,2,4‐トリメチル‐1,2‐ジヒドロキノリン；
(8) 酸化亜鉛 (工業級、Umicore社)；
(9) Stearine (“Pristerene 4931”、Uniqema社)：
(10) CBS：N‐シクロヘキシル‐2‐ベンゾチアジルスルフェンアミド (Flexsys社からの“Santocure CBS”)。
【０１２９】
特性決定試験 (結果)
本実施例の目的は、グラフト化SBRエラストマーを含む本発明に従うシリカをベースとするゴム組成物(組成物３)の諸性質を、同じであるがグラフト化されていないSBRエラストマーを含む比較用組成物(対照組成物)と比較することである。
結果は、下記の表１０に示している。
表１０
0005864568.tif 000038
【０１３０】
組成物SBR3は、23℃において、加えた応力下での歪み掃引の過程におけるヒステリシス(tan δ max)の低下において明らかなように、鋭敏なパイネ効果の低下を示している。
予期に反して、23℃でのこの剛性の増大は破断点伸びの落込みを伴わないことを観察したことは注目に値する。
従って、シリカをベースとし、グラフト化エラストマーを含む本発明に従うゴム組成物は、破断点諸性質の有意の増進および組成物のヒステリシスの極めて鋭敏な低下とを伴った高ASM100％およびASM300％モジュラスを有していること見出している。